ПОКРЫТЫЙ СПЛАВОМ НА ОСНОВЕ ЦИНКА СТАЛЬНОЙ МАТЕРИАЛ С ПРЕВОСХОДНОЙ СТОЙКОСТЬЮ К РАСТРЕСКИВАНИЮ ИЗ-ЗА ОХРУПЧИВАНИЯ РАСПЛАВЛЕННЫМ МЕТАЛЛОМ

1. Покрытый сплавом на основе цинка стальной материал с превосходной стойкостью к растрескиванию из-за охрупчивания расплавленным металлом, имеющий слой покрытия из сплава на основе цинка на поверхности стального основного материала, который имеет химический состав, содержащий, в % по массе, С: от 0,010 до 0,100%, Si: самое большее 1,50%, Mn: самое большее 2,00%, Р: самое большее 0,100%, S: самое большее 0,030%, N: самое большее 0,0050%, Ti: самое большее 0,050% и B: от 0,0003 до 0,0100%, а остальное - Fe и неизбежные примеси, и имеющего величину L согласно нижеследующей формуле (1) по меньшей мере 5,50, и имеет металлографическую структуру, содержащую феррит: от 10 до 99% по объему, а остальное - бейнит, перлит, цементит или мартенсит:
L={(Ti/48)+(B/11)}/(N/14) (1).
2. Покрытый сплавом на основе цинка стальной материал по п.1, при этом стальной основной материал имеет химический состав, дополнительно содержащий по меньшей мере один из Cr: самое большее 2,00%, Nb: самое большее 0,10%, V: самое большее 0,50%, Mo: самое большее 0,50% и Zr: самое большее 0,50%.
3. Покрытый сплавом на основе цинка стальной материал по п.1 или 2, при этом покрытие из сплава на основе цинка представляет собой покрытие из сплава на основе Zn-Al-Mg.
4. Покрытый сплавом на основе цинка стальной материал по п.1 или 2, при этом слой покрытия из сплава на основе цинка содержит, по массе, Al: от 3,0 до 22,0% и Mg: от 1,0 до 10,0%, и дополнительно содержит по меньшей мере один из Ti: самое большее 0,1%, B: самое большее 0,05%, Si: самое большее 2,0% и Fe: самое большее 2,0%, а остальное - Zn и неизбежные примеси.